УГЛЕРОДНЫЙ МАТЕРИАЛ И СПОСОБ ЕГО ПОЛУЧЕНИЯ

2
3
1. Углеродный материал, наноструктура которого образована атомами углерода, обладающий пористостью с развитой удельной поверхностью, отличающийся тем, что он является однородным мезопористым углеродным материалом и характеризуется удельной поверхностью 850-930 м/г, объемом пор 2.9-3.3 см/г и средним диаметром пор 10-30 нм.
2. Способ получения углеродного материала, включающий взаимодействие соли кальция, являющегося предшественником темплата, и источника углерода при 700-900°C с последующей обработкой полученного продукта соляной кислотой, отличающийся тем, что в качестве предшественника темплата используют тартрат кальция или тартрат кальция, допированный переходным металлом, а в качестве источника углерода используют жидкие или газообразные углеродсодержащие соединения или их смеси.
3. Способ получения по п.2, отличающийся тем, что концентрация допированного переходного металла составляет не более 1 ат.%.
4. Способ получения по п.2, отличающийся тем, что используют разбавленную соляную кислоту.